(57)【要約】【課題】高い屈折率を得るには無機微粒子の充填量を大きくすることが必要になるが、無機微粒子を大量に充填した場合には、微粒子が十分に分散できずに微粒子同士で凝集したりすることで光散乱性が大きくなり、透明性が得られない。【解決手段】第１の金属酸化物１１を含む多分岐ポリマ１２と、マトリクス材料１４とを有し、前記多分岐ポリマ１２が前記マトリクス材料１４中に分散されているコンポジット材料からなる光学材料である。【選択図】図１
2008191299.tif 000002
【特許請求の範囲】
【請求項１】
第１の金属酸化物を含む多分岐ポリマと、マトリクス材料とを有し、前記多分岐ポリマが前記マトリクス材料中に分散されているコンポジット材料からなる光学材料。
【請求項２】
前記多分岐ポリマは、デンドリマー、ハイパーブランチポリマ、及びスターバーストポリマからなる群から選択される少なくとも１種である請求項１に記載のコンポジット材料からなる光学材料。
【請求項３】
前記多分岐ポリマが重合性官能基を有する請求項１または２のいずれか１項に記載のコンポジット材料からなる光学材料。
【請求項４】
前記多分岐ポリマとマトリクス材料とが結合している請求項１から３のいずれか１項に記載のコンポジット材料からなる光学材料。
【請求項５】
前記多分岐ポリマは第２の金属酸化物を含む請求項１から４のいずれか１項に記載のコンポジット材料からなる光学材料。
【請求項６】
前記第１の金属酸化物あるいは前記第２の金属酸化物が粒子状である請求項１から５のいずれか１項に記載のコンポジット材料からなる光学材料。
【請求項７】
前記第１の金属酸化物あるいは前記第２の金属酸化物の実効粒径が、１ｎｍ以上１００ｎｍ以下の範囲内である請求項６に記載のコンポジット材料からなる光学材料。
【請求項８】
前記マトリクス材料が樹脂材料である請求項１から７のいずれか１項に記載のコンポジット材料からなる光学材料。
【請求項９】
前記樹脂材料がエネルギー線硬化性樹脂又は熱硬化性樹脂である請求項６に記載のコンポジット材料からなる光学材料。
【請求項１０】
ｄ線における屈折率ｎＣＯＭが１．６０以上であり、アッベ数νＣＯＭが２０以上である請求項１から９のいずれか１項に記載のコンポジット材料からなる光学材料。
【請求項１１】
表面に回折格子形状が形成された基材と、前記回折格子形状を覆うように配置された保護膜とを有する回折光学素子であって、前記基材と前記保護膜の少なくとも一方が請求項１から１０のいずれか１項に記載のコンポジット材料からなるからなる光学材料を含む回折光学素子。
【請求項１２】
請求項１から１１のいずれか１項に記載のコンポジット材料からなる光学材料を含む光学部品。
【発明の詳細な説明】
【技術分野】
【０００１】
本発明は、コンポジット材料からなる光学材料とこれを用いた光学部品に関する。例えば、レンズ、回折光学素子等の光学部品に関する。
【背景技術】
【０００２】
近年、樹脂材料からなる光学部品が広く開発され、眼鏡レンズ、プロジェクター、カメラ、光ディスクなどの光学機器に組み込まれ実用に供されるようになってきた。
【０００３】
さらに、屈折率の高い樹脂材料による光学部品の小型化などを図るため、金属粉末あるいは金属酸化物、金属硫化物粉末の無機化合物の微粒子を有機樹脂中に分散させることで高屈折率を実現する超微粒子分散型光学材料が開示されている（特許文献１）。また、酸化物や硫化物からなる無機成分、重合性官能基を有する有機成分、および重合開始剤を含んだ光学材料が提案されている（特許文献２）。これらの光学材料は、無機化合物の微粒子が用いられており、それ無機化合物自体で高い屈折率を有するため、樹脂材料中に分散させることで高屈折率を得るというものである。また、ジアリルエーテルイソフタレート樹脂（屈折率は１．５６）にジルコニア（ＺｒＯ2）微粒子（バルク状態で屈折率は２．１）を５０重量％分散させた分散体の屈折率は、加成則により１．８３になることが開示されている（特許文献３）。
【特許文献１】特開２０００−４４８１１号公報
【特許文献２】特開２００６−２１５２９５号公報
【特許文献３】特開昭６１−２９１６５０号公報
【発明の開示】
【発明が解決しようとする課題】
【０００４】
このように高屈折率物質としてよく知られている金属の酸化物や硫化物等の無機微粒子を樹脂材料に分散させることで高屈折率の材料が得られることは知られているが、従来の樹脂材料よりも高い屈折率を得るには無機微粒子の充填量を大きくすることが必要になる。
【０００５】
しかしながら、屈折率を制御するために、無機微粒子を大量に充填した場合には、微粒子が十分に分散できずに微粒子同士で凝集したりすることで、光散乱性が大きくなり、透明性が得られないという問題点がある。このような特性になると、光学部品において、光学性能の低下を生じてしまうという問題点となる。
【０００６】
本発明の目的は、かかる従来の問題点に鑑みてなされたもので、屈折率やアッベ数などの特性を制御でき、それによって所望の光学定数を得られるとともに、光散乱性が少なく、光学特性に優れたコンポジット材料を提供することである。また、本発明の目的は、そのようなコンポジット材料を用いることで、光学性能に優れた光学部品を提供することである。
【課題を解決するための手段】
【０００７】
上記の目的を達成するため、本発明のコンポジット材料からなる光学材料は、第１の金属酸化物を含む多分岐ポリマと、マトリクス材料とを有し、前記多分岐ポリマが前記マトリクス材料中に分散されている。
【０００８】
また本発明の回折光学素子は、表面に回折格子形状が形成された基材と、前記回折格子形状を覆うように配置された保護膜とを有する回折光学素子であって、前記基材と前記保護膜の少なくとも一方が上記本発明のコンポジット材料からなる光学材料を含む。
【０００９】
また本発明の光学部品は、上記本発明のコンポジット材料からなる光学材料を含む。
【発明の効果】
【００１０】
本発明によれば、多量の金属酸化物が均一に分散されたコンポジット材料からなる光学材料を得ることができ、その屈折率の制御を広い範囲で行うことができる。さらに、光散乱性が小さく、透明性に優れた光学部品を得ることができる。
【発明を実施するための最良の形態】
【００１１】
以下、本発明の実施の形態について、図面を参照しながら説明する。
【００１２】
（実施の形態１）
本発明のコンポジット材料からなる光学材料の一実施形態について、図１を用いて説明する。本実施形態のコンポジット材料は、多分岐ポリマ１２中に金属酸化物１１が分散されてなる金属酸化物含有多分岐ポリマ１３が、マトリクス材料１４に分散されてなるコンポジット材料１０である。
【００１３】
本実施形態の構成によると、金属酸化物含有多分岐ポリマ１３においては、金属酸化物１１が多分岐ポリマ１２の中で均一に分散されている。これは、多分岐ポリマ１２によって、金属酸化物１１が凝集しないで存在しているためである。この多分岐ポリマ１２は、デンドリマー、ハイパーブランチポリマ及びスターバーストポリマからなる群から選択される少なくとも１種を含有してなることが好ましく、この分子鎖が幾重にも枝分かれした立体的な分子構造によって、金属酸化物１１が分子中で固定されていることによるものである。
【００１４】
さらに、この金属酸化物含有多分岐ポリマ１３をマトリクス材料１４に分散しているため、金属酸化物１１は多分岐ポリマ同士の立体的な規制によって、隣接した金属酸化物含有多分岐ポリマ中の金属酸化物１１は凝集せずに存在する。この効果によって、コンポジット材料１０の屈折率特性を制御するために、多くの金属酸化物１１をマトリクス材料１４中に充填することができ、例えば、高い屈折率を得ることができる。
【００１５】
なお、本明細書において、均一に分散しているとは、コンポジット材料１０の内部で、金属酸化物１１が特定の位置に偏在したり、凝集したりすることなく存在している状態を意味するものである。
【００１６】
次に、本実施形態に用いる金属酸化物含有多分岐ポリマについて説明する。
【００１７】
本実施形態の金属酸化物含有多分岐ポリマは、多分岐ポリマとそれに分散した金属酸化物で構成される。本発明に用いる多分岐ポリマとして、デンドリマー、ハイパーブランチポリマ及びスターバーストポリマからなる球状ポリマであり、基核を中心として分子の枝分かれが外に向かって倍、更に倍と放射状に広がっていくため、多分岐ポリマ内に隣接する分子や官能基の間隔が広い空間が多数存在することになる。このような多分岐ポリマの分子構造により、多量の金属酸化物を充填することができるとともに、立体構造的に金属酸化物含有多分岐ポリマの中の金属酸化物と他の多分岐ポリマ中の金属酸化物が接触しないために、マトリクス材料中に金属酸化物は凝集することなく均一に分散することができる。
【００１８】
また、多分岐ポリマの分子構造は、２つ以上の分岐鎖延長単位に結合している多価の基核を中心としてなり、その基核は、連結基を形成するための反応性基（ａ）を少なくとも２つ以上有する化合物であり、且つ該分岐鎖延長単位が、該反応性基（ａ）と化学結合して連結基を形成する反応性基（ｂ）を１つと、反応性基（ａ）を少なくとも２つ以上有する分岐鎖延長化合物と、該基核との化学結合によって形成されており、分岐鎖延長単位が、脂環式環、アリール環から選ばれる少なくとも１つの環構造及びアルキレン鎖構造を含有するのが好ましい。
【００１９】
本実施形態の金属酸化物含有多分岐ポリマの構造について図２を用いて説明する。金属酸化物含有多分岐ポリマの構造として、図２に示すように、以下の３種類のいずれかが可能である。なお、図２の構造としては、多分岐ポリマの末端に重合性官能基を有している構造で説明しているが、重合性官能基を有していない多分岐ポリマにおいても金属酸化物の配置する構成は同じである。
【００２０】
多分岐ポリマ分子中に金属酸化物及び重合性官能基が存在する位置に注目すると、（Ａ）多分岐ポリマ分子の末端に金属酸化物、重合性官能基が結合している多分岐ポリマ、（Ｂ）構成ユニット自体が配位性官能基を有し、その側鎖に金属酸化物を結合した多分岐ポリマ、（Ｃ）構成ユニット自体が有機金属錯体であり、分子の末端に重合性官能基が結合している多分岐ポリマ、の３種類のいずれかが可能である。
【００２１】
このような金属酸化物含有多分岐ポリマの合成として、多分岐ポリマの分岐枝となる化合物を、デンドロンの世代を増やす反応（例えば、エステル化反応、アミド化反応、エーテル反応）、およびその後の脱保護反応を繰り返し行うことにより、金属原子を含んだ構造ユニットとして合成する。そして、前記構造ユニットをコアユニットとのカップリング反応（例えば、エステル反応、アミド反応、エーテル反応）に供することにより前記金属酸化物含有多分岐ポリマを作製することができる。実施例を示すが、本発明はこれらの実施例に限定されるものではない。
【００２２】
次に、本実施形態に用いる第1の金属酸化物について説明する。金属酸化物含有多分岐ポリマを構成する第1の金属酸化物としては、酸化ジルコニウム、酸化チタン、酸化亜鉛、酸化タンタル、酸化ニオブ、酸化タングステン、酸化インジウム、酸化スズ、酸化ハフニウム、酸化セリウム、酸化イットリウム、チタン酸バリウム、シリカ、アルミナといった金属酸化物を用いる。
【００２３】
また、金属酸化物の選定は、コンポジット材料として実現したい光学特性を考えて選択すればよい。図５に本発明で好ましく用いた金属酸化物の屈折率、アッベ数を示す。各金属酸化物におけるｄ線（波長５８７ｎｍ）での屈折率ｎｄと、波長分散性を示すアッベ数νの関係である。なお、アッベ数は、（数１）により定義される数値である。（数１）において、ｎＦ、ｎＣはそれぞれ、Ｆ線（波長４８６ｎｍ）ならびにＣ線（波長６５６ｎｍ）においての屈折率である。
【００２４】
【数１】
2008191299.tif 000003
【００２５】
第1の金属酸化物は、以下に説明するように屈折率や透明性などで優れた光学特性を得るために、粒子状であることが好ましい。さらに、第1の金属酸化物を分散させたコンポジット材料の透光性を確保するため、その粒子の粒径が重要となる。第1の金属酸化物の粒径が光の波長よりも充分に小さいときは、第1の金属酸化物が分散されているコンポジット材料を、屈折率のばらつきがない均質な媒体とみなすことができる。また、第1の金属酸化物の粒径が光の波長の１／４以下になると、コンポジット材料中における光の散乱はレイリー散乱のみとなって透光性が高くなる。そのため、高い透光性を実現するためには、第1の金属酸化物の粒径は１００ｎｍ以下であることが好ましい。一方、第１の金属酸化物の粒径が１ｎｍ未満になると、量子的な効果が発現する材質では蛍光を生じる場合がある等、光学部品を形成した場合の特性に影響を及ぼす場合がある。
【００２６】
以上の観点から、第1の金属酸化物の実効粒径は１ｎｍ以上１００ｎｍ以下の範囲内、特に１ｎｍ以上５０ｎｍ以下の範囲内にあればより好ましい。その中でも、１ｎｍ以上２０ｎｍ以下の範囲内にあれば、レイリー散乱の影響が非常に小さくなり、コンポジット材料の透光性が特に高くなることからさらに好ましい。
【００２７】
ここで、金属酸化物の実効粒径について図４を用いて説明する。
【００２８】
図４において、横軸は金属酸化物の粒径を表し、左側の縦軸は横軸の粒径に対する頻度、右側の縦軸は粒径の累積頻度をそれぞれ表す。実効粒径としては、金属酸化物全体のうち、その粒径頻度分布において累積頻度が５０％となる中心粒径（メジアン径：ｄ５０）とする。さらに、累積頻度が７５％となる粒径が好ましい粒径の範囲内にある金属酸化物を使用すれば、より多くの粒子がレイリー散乱による光損失を誘起せず屈折率の向上に寄与できるためより好ましい。
【００２９】
コンポジット材料内における第1の金属酸化物の粒径は、電子顕微鏡やＸ線小角散乱法等により確認することができる。なお、電子顕微鏡での観察などによって、実効粒径の値を精度よく求めるには、例えば、２００個以上の微粒子を対象とすればよい。
【００３０】
また、コンポジット材料の製造工程、あるいはコンポジット材料を用いた光学部品の製造工程においては、コンポジット材料内における金属酸化物の粒径を、光散乱法や超音波法等の粒度分布計を用いて測定することにより、コンポジット材料の品質管理を実施することも可能である。
【００３１】
次に、本実施形態に用いるマトリクス材料について説明する。マトリクス材料としては、熱可塑性樹脂、熱硬化性樹脂、及びエネルギー線硬化性樹脂といった樹脂の中で、透光性の高い樹脂を用いることができる。例えば、アクリル樹脂；ポリメタクリル酸メチル等のメタクリル樹脂；エポキシ樹脂；ポリエチレンテレフタレート、ポリブチレンテレフタレート及びポリカプロラクトン等のポリエステル樹脂；ポリスチレン等のポリスチレン樹脂；ポリプロピレン等のオレフィン樹脂；ナイロン等のポリアミド樹脂；ポリイミドやポリエーテルイミド等のポリイミド樹脂；ポリビニルアルコール；ブチラール樹脂；酢酸ビニル樹脂；脂環式ポリオレフィン樹脂を用いてもよい。また、ポリカーボネート、液晶ポリマ、ポリフェニレンエーテル、ポリスルホン、ポリエーテルスルホン、ポリアリレート、非晶性ポリオレフィン等のエンジニアリングプラスチックを用いてもよい。また、これらの樹脂（高分子）の混合体や共重合体を用いてもよい。また、これらの樹脂を変性したものを用いてもよい。また、マトリクス材料には、多分岐ポリマの重合性官能基と共重合可能な重合性化合物、及び重合開始剤を含有してもよい。
【００３２】
（実施の形態２）
本発明のコンポジット材料からなる光学材料の他の実施形態について、図３を用いて説明する。本実施形態のコンポジット材料２０は、末端に重合性官能基を有する多分岐ポリマ２２中に第1の金属酸化物２１が分散されている金属酸化物含有多分岐ポリマ２３がマトリクス材料２４に分散されて構成される。この金属酸化物含有多分岐ポリマ２３は、重合性官能基によってマトリクス材料２４との硬化反応によって結合層２５を形成している。
【００３３】
本実施形態に用いる多分岐ポリマとして、多分岐ポリマの末端に重合性官能基を有する分子構造であり、その重合性官能基はラジカル重合性基及びカチオン重合性基、並びに加水分解性基置換のシリル基等から選ばれる少なくとも１種を含有する。これによって、マトリクス材料との硬化反応による結合層を形成することが可能になる。
【００３４】
また、本実施形態の構成によると、金属酸化物含有多分岐ポリマ２３においては、金属酸化物２１が多分岐ポリマ２２の中で均一に分散されている。これは、多分岐ポリマ２２によって、金属酸化物２１が凝集しないで存在しているためである。
【００３５】
また、この金属酸化物含有多分岐ポリマ２３をマトリクス材料２４に分散しているため、金属酸化物２１は多分岐ポリマ同士の立体的な規制によって、隣接した金属酸化物含有多分岐ポリマ中の金属酸化物２１は凝集せずに存在する。この効果によって、コンポジット材料２０の屈折率特性を制御するために、多くの金属酸化物２１をマトリクス材料２４中に充填することができ、例えば、高い屈折率を得ることができる。
【００３６】
さらに、硬化反応による結合層２５が形成されていることによって、機械的特性が向上するとともに、耐熱性、耐久性、信頼性に優れたコンポジット材料が得られるものである。
【００３７】
（実施の形態３）
本実施形態のコンポジット材料からなる光学材料は、上述のように、第1の金属酸化物を分散させることにより構成される。
【００３８】
コンポジット材料に分散させる第1の金属酸化物としては、第1の金属酸化物を分散させたコンポジット材料が屈折率や透明性などで優れた光学特性を得るために、アッベ数が高く、かつ屈折率が高い金属酸化物を用いることが好ましい。図５に示すように、各金属酸化物の中で、酸化ジルコニウムはｄ線においての屈折率ｎｄが２．１と高く、またアッベ数も３５と比較的高い値が得られた。これらの値は、屈折率については２．０以上であり、高屈折率材料として知られている酸化チタンに近いものであった。
【００３９】
また、アッベ数については、酸化チタン等と比較すると高い値を示し、波長分散性の低い特性で、高屈折率と低波長分散性のバランスに優れた材料であることがわかった。
【００４０】
上述のように、酸化ジルコニウムは屈折率と波長分散性のバランスに優れていることから、この酸化ジルコニウムを含む第1の金属酸化物をさまざまな屈折率を有する樹脂と適切に組み合わせてコンポジット材料を構成することにより、従来樹脂材料では実現が困難であった粒子分散性に優れた高屈折率かつ低波長分散性領域の光学特性を有する材料を広範囲で調製することが可能となり、その結果光学部品設計の自由度を飛躍的に拡大することができる。
【００４１】
以上の検討に基づき、発明者は、第1の金属酸化物を多分岐ポリマ１２に分散させたコンポジット材料において、光学材料としてのアッベ数の低下を抑制しつつ屈折率を向上させるために、酸化ジルコニウムを用いることが効果的であることを見い出した。
【００４２】
本発明のコンポジット材料の基材となる樹脂は、高い透光性を確保し、高屈折率かつ低波長分散性を示すコンポジット材料を得るために、透光性でありかつｄ線屈折率が１．４〜１．７の範囲にあることが好ましい。
【００４３】
多分岐ポリマのアッベ数νｍについては特に限定はされないが、基材となる樹脂のアッベ数νｍが高いほど、第1の金属酸化物を分散して得られるコンポジット材料のアッベ数νＣＯＭも向上することは言うまでもない。
【００４４】
特に、樹脂としてアッベ数νｍが４５以上を示すものを使用することにより、アッベ数νＣＯＭが４０以上の、レンズ等の光学部品への応用に際して十分な光学特性を有するコンポジット材料を得ることが可能となりより好ましい。
【００４５】
また、コンポジット材料の屈折率については、第1の金属酸化物及び樹脂の屈折率から、例えば（数２）にて表されるマックスウェル−ガーネット理論により推定できる。
【００４６】
（数２）によりｄ線、Ｆ線ならびにＣ線における屈折率をそれぞれ推定することにより、さらにコンポジット材料のアッベ数を推定することも可能である。逆にこの理論に基づく推定から、第1の金属酸化物と樹脂の重量比を決めてもよい。
【００４７】
【数２】
2008191299.tif 000004
【００４８】
なお、（数２）において、ｎＣＯＭλはある特定波長λにおけるコンポジット材料の平均屈折率であり、ｎｐλ、ｎｍλはそれぞれにおける第1の金属酸化物及び樹脂の屈折率である。
【００４９】
Ｐは、コンポジット材料全体に占める第1の金属酸化物の体積比である。第1の金属酸化物が光を吸収する場合や第1の金属酸化物が金属を含む場合には、（数２）の屈折率を複素屈折率として計算する。なお、（数２）はｎｐλ≧ｎｍλの場合に成立する式であり、ｎｐｐλ＜ｎｍλの場合は以下の（数３）を用いて屈折率の推定を行う。
【００５０】
【数３】
2008191299.tif 000005
【００５１】
なお先に述べたとおり、コンポジット材料の屈折率を推算するマックスウェル−ガーネット理論は、コンポジット材料中における第1の金属酸化物と樹脂の体積比を用いて計算を行う。第1の金属酸化物と樹脂の体積比については、各成分の重量比から密度値（酸化ジルコニウム：５．９、シリカ：２．２、アルミナ：３．８、マトリクス材料の密度は構造により異なる）を用いて変換する。
【００５２】
例えば、密度１．２の樹脂中に、酸化ジルコニウム５０ｗｔ％、アルミナ２０ｗｔ％を分散させたコンポジット材料の場合、各成分の体積比は以下のように算出される。
樹脂
（０．３／１．２）÷（０．３／１．２＋０．５／５．９＋０．２／３．８）＝６４．５体積％
酸化ジルコニウム
（０．５／５．９）÷（０．３／１．２＋０．５／５．９＋０．２／３．８）＝２１．９体積％
アルミナ
（０．２／３．８）÷（０．３／１．２＋０．５／５．９＋０．２／３．８）＝１３．６体積％
コンポジット材料の実際の屈折率の評価は、調製したコンポジット材料を後述の測定法に対応した厚みに成膜又は成型し、エリプソメトリ法、アベレス法、光導波路法、分光反射率法等の分光測定法や、プリズムカプラ法等で実測することによって求めることができる。
【００５３】
ｄ線屈折率が１．５の樹脂を用いる場合、ｄ線屈折率２．１の酸化ジルコニウムをその体積比が３５％以上となるように混合することによって、ｄ線屈折率が１．７以上のコンポジット材料が得られると予想される。
【００５４】
また、ｄ線屈折率が１．６の樹脂を用いる場合、ｄ線屈折率２．１の酸化ジルコニウムをその体積比が２２％以上となるように混合することによって、ｄ線屈折率が１．７以上のコンポジット材料が得られると予想される。また、（数２）又は（数３）をＦ線ならびにＣ線において同様に用いることにより、Ｆ線ならびにＣ線における屈折率が算出されるので、得られる屈折率を（数１）に代入することによりアッベ数を推定することができる。
【００５５】
一例として、２種類の樹脂（ｄ線屈折率が１．５、アッベ数が５０の樹脂、又は、ｄ線屈折率が１．６、アッベ数が２５の樹脂）に、金属酸化物として、酸化ジルコニウム（ｄ線屈折率２．１、アッベ数３５）を、コンポジット材料全体に占める体積比が０％、１０％、２０％、３０％（４０％、又は５０％）となるように混合させて得られるコンポジット材料１０について、ｄ線屈折率とアッベ数との関係を（数２）及び（数３）より算出した。
【００５６】
なお、２種類の樹脂の密度はいずれも１．２ｇ／ｃｍ３とし、酸化ジルコニウムの体積比１０％、２０％、３０％、４０％、５０％は、重量比に換算するとそれぞれ３５％、５５％、６８％、７７％、８３％に相当する。屈折率の算出結果を図７（ａ）（ｂ）に示す。同図において、（ａ）は金属酸化物の体積比５０％（重量比８３％）までを、（ｂ）は金属酸化物の体積比３０％（重量比６８％）までを示す。
【００５７】
酸化ジルコニウム体積比の増加に従い、図７中に示したコンポジット材料の屈折率は上昇する。図７中の矢印の方向は酸化ジルコニウム体積比の増加を示す。図７に示したとおり、酸化ジルコニウムを含む金属酸化物を樹脂中に分散させることにより、高屈折率と低波長分散性のバランスに優れたコンポジット材料を得ることが可能となる。
【００５８】
そして、金属酸化物を多分岐ポリマに分散させることで金属酸化物の充填量増加に伴った凝集は無くなり、加工性の優れたかつ高屈折率と低波長分散性のバランスに優れたコンポジット材料を得ることができる。
【００５９】
また、コンポジット材料中に分散させる金属酸化物の添加量も、酸化ジルコニウムの方がアルミナより少量で済むため、透光性や成形性等の点でも有利である。
【００６０】
なお本明細書において、金属酸化物のコンポジット材料全体に対する「重量比」又は「体積比」とは、コンポジット材料、すなわち多分岐ポリマ及びマトリクス材料を含む樹脂、及び金属酸化物の合計に対する金属酸化物の重量比又は体積比を指す。したがって、溶媒等、硬化後のコンポジット材料中に本質的に残留しない成分については、重量比ならびに体積比の算出においては計上しない。
【００６１】
（実施の形態４）
本発明のコンポジット材料からなる光学材料の他の実施形態について、図６を用いて説明する。本実施形態のコンポジット材料３０は、第1の金属酸化物３１と第１の金属酸化物３１とは異なる組成を有した第２の金属酸化物３６が多分岐ポリマ３２中に分散されてなる金属酸化物含有多分岐ポリマ３３を含み、かつ金属酸化物含有多分岐ポリマ３３がマトリクス材料３４に均一に分散していることにより構成される。
【００６２】
金属酸化物含有多分岐ポリマ３３がマトリクス材料３４に均一に分散しているとは、コンポジット材料３０内の特定の位置に偏在することなく、実質的に均一に分散していることを意味する。
【００６３】
本実施の形態における多分岐ポリマ３２に分散させる第1の金属酸化物３２としては、実施の形態１及び２の場合と同様の金属酸化物を用い、第２の金属酸化物３６としては、第1の金属酸化物３２とは異なる組成を有した金属酸化物を用いる。
【００６４】
また、第１の金属酸化物３２とともに、第２の金属酸化物３６をコンポジット材料３０に共存させることは、コンポジット材料３０のアッベ数の低下を抑制できることに加え、基材となるマトリクス材料３４の耐久性等に与える影響が比較的小さいことや、金属酸化物の入手及び調製が容易でコンポジット材料３０の生産コストも安価となることからさらに好ましい。
【００６５】
以上のことから、金属酸化物含有多分岐ポリマ３３の末端に重合性官能基を有することで、マトリクス材料３４と硬化反応により結合層３５が形成され固定化させることができ、かつ金属酸化物含有多分岐ポリマ３３がマトリクス材料３４内で均一に分散されてなるコンポジット材料３０の作製が可能になる。
【００６６】
（実施の形態５）
本実施の形態では、第１の金属酸化物として酸化ジルコニウムを用い、第２の金属酸化物としてアルミナまたはシリカを用いた実施の形態について説明する。
【００６７】
第1の金属酸化物３２と第１の金属酸化物３２とは異なる組成を有した第２の金属酸化物３６を分散させたコンポジット材料３０の透光性を確保するためには、第1の金属酸化物３２と第１の金属酸化物３２とは異なる組成を有した第２の金属酸化物３６の粒径が重要となる。第２の金属酸化物３６についても、第１の金属酸化物３２と同様の理由により、第1の金属酸化物１１の実効粒径は１ｎｍ以上１００ｎｍ以下の範囲内、特に１ｎｍ以上５０ｎｍ以下の範囲内にあればより好ましい。
【００６８】
また基材となる樹脂ついては、第１の実施形態にて述べたものと同様の材料を使用することができる。この点については、以下の実施形態においても同様である。
【００６９】
また、（数３）に示したマックスウェル−ガーネット理論は本来２元系について成立するものであるが、二種類の金属酸化物を樹脂中に分散させた３元系のコンポジット材料の屈折率に関しては、（数２）を拡張した（数４）及び（数５）により、ある程度推定することができる。
【００７０】
【数４】
2008191299.tif 000006
【００７１】
【数５】
2008191299.tif 000007
【００７２】
なお、（数５）において、ｎＣＢλは樹脂に第２の金属酸化物３６を単独で分散させたコンポジット材料３０のある特定波長λにおける屈折率、ｎｐＢλは第２の金属酸化物３６のλにおける屈折率である。
【００７３】
Ｐｍ、ＰＢはそれぞれ、コンポジット材料３０全体に占める樹脂ならびに第２の金属酸化物３６の体積比である。（数５）はｎｐＢλ≧ｎｐｍλの場合に成立する式であり、ｎｐＢλ＜ｎｐｍλの場合は（数４）と同様に（数５）を修正し屈折率を推定する。
【００７４】
また（数５）において、ｎｐＡλは第１の金属酸化物３２のλにおける屈折率である。ＰＡは、コンポジット材料３０全体に占める第１の金属酸化物３２の体積比であり、コンポジット材料３０が樹脂、第１の金属酸化物３２ならびに第２の金属酸化物３６の３成分のみにより構成される場合はＰＡ＋ＰＢ＋Ｐｍ＝１となる。
【００７５】
（数５）はｎｐＡλ≧ｎＣＢλの場合に成立する式であり、ｎｐＡλ＜ｎＣＢλの場合は（数４）と同様に（数５）を修正しコンポジット材料３０の屈折率を推定する。
【００７６】
一例として、２種類の樹脂（ｄ線屈折率が１．５、アッベ数が５０の樹脂、又は、ｄ線屈折率が１．６、アッベ数が２５の樹脂、密度はいずれも１．２）に、金属酸化物として、酸化ジルコニウム（ｄ線屈折率２．１、アッベ数３５）と、アルミナ（ｄ線屈折率１．７４、アッベ数７６）又はシリカ（ｄ線屈折率１．４６、アッベ数６８）を、コンポジット材料全体に占める金属酸化物の体積比が合計で０％、１０％、３０％、又は５０％となるように混合させて得られるコンポジット材料について、屈折率とアッベ数との関係を（数４）及び（数５）より算出した。
【００７７】
酸化ジルコニウムと、アルミナ又はシリカの体積比については、１０：０、８：２、６：４、５：５、４：６、２：８、１：９と変化させた。なお、樹脂、酸化ジルコニウム並びにアルミナ又はシリカの体積比と重量比の関係は下の（表１）（表２）に示すとおりとなる。
【００７８】
【表１】
2008191299.tif 000008
【００７９】
【表２】
2008191299.tif 000009
【００８０】
屈折率の算出結果を図８に示す。金属酸化物の体積比の増加に従い、図８中に示したコンポジット材料３０の屈折率は上昇する。
【００８１】
また、金属酸化物中における酸化ジルコニウムの体積比が大きいほど、図８中に示したコンポジット材料の屈折率は上昇するが、逆にアッベ数は低下する。
【００８２】
図７に示したとおり、第１の金属酸化物３２とともに、第２の金属酸化物３６として、波長分散性の低い、例えばアッベ数νｐが５０以上を示す粒子をコンポジット材料３０中に共存させることにより、コンポジット材料３０のアッベ数の低下をさらに抑制することが可能となる。
【００８３】
上述のように、屈折率と波長分散性のバランスに優れた金属酸化物と、低波長分散性の金属酸化物を他分岐ポリマに共存させることにより、波長分散性を増大させることなく屈折率ならびにアッベ数の調整を容易に実施することが可能となり、光学部品設計の自由度がさらに拡大される。
【００８４】
なお、本発明のコンポジット材料３０において、第１の金属酸化物３２としては、実施の形態１及び２のコンポジット材料３０の場合と同様、本発明の効果が得られる限り、いずれの金属酸化物を含んでもよい。第２の金属酸化物３６においても、アッベ数νｐが５０以上を示す限り、上述した金属酸化物以外の金属酸化物を含んでもよい。
【００８５】
（実施の形態６）
本発明のコンポジット材料からなる光学材料を用いた光学部品の一実施形態として、回折光学素子を図９を用いて説明する。
【００８６】
図９においては、回折格子形状を表面に形成した回折光学素子の一例についてその断面図を示し説明を行う。
【００８７】
なお、図９に示した回折光学素子は一例であり、本発明は他の様々な形態にも適用可能である。回折光学素子９１の表面には輪帯状の回折格子形状９２ａが形成され、その対抗面にも輪帯状の回折格子形状９２ｂが形成されている。これらの回折格子形状９２ａ、９２ｂを覆うように保護膜９３ａ、９３ｂがそれぞれ形成されている。
【００８８】
なお図９の回折光学素子に関しては回折格子形状９２ならびに保護膜９３が両面に形成された構成としているが、基材９１表面に形成される回折格子形状９２は、基材のいずれか片面に形成されていても、両面に形成されていてもよい。
【００８９】
両面に形成される場合において、両面の回折格子形状９２ａ、９２ｂは必ずしも同じ深さ、形状である必要はない。また、回折格子内の輪帯ピッチは同じである必要はない。また、輪帯である必要はなく直線状、曲線状の回折格子やホログラフィック回折格子形状でも差し支えない。また両面における保護膜９３ａ、９３ｂのそれぞれの材料、及びそれぞれの厚みも同じである必要はない。また、基材の形状は、両面ともが凸面である必要はなく、凹面と凸面、両面凹面、両面平面、平面と凸面、平面と凹面等でもよい。
【００９０】
本発明の回折光学素子において、コンポジット材料は、回折光学素子の基材９１として使用することができる。
【００９１】
本発明のコンポジット材料は高屈折率かつ低波長分散性を示すことから、コンポジット材料を基材９１として使用することにより、従来のプラスチックレンズと比較して薄型化が可能となるとともに、像面湾曲や色収差の影響も低減される。
【００９２】
特に基材表面の少なくとも一方に回折格子形状９２を形成することにより、さらに薄型かつ光学特性に優れた回折光学素子を得ることができる。本発明のコンポジット材料を回折光学素子基材９１として使用する場合の加工方法は、コンポジット材料の基材となる樹脂により異なる。
【００９３】
例えば、基材形状を形成する金型に、コンポジット材料を軟化又は溶融させた状態で供給し成形を行う方法や、樹脂原料である単量体やオリゴマー等に金属酸化物又は金属酸化物の原料を混合した状態にて注型し、加熱及び／又はエネルギー線照射により樹脂原料を重合したりする方法等により、所望の基材形状に成形することが考えられる。
【００９４】
この際、金型に回折格子形状を形成しておくことにより、得られる基材の表面に回折格子形状８２が形成される。なお、回折光学素子の加工方法はこれらに限定されるものではない。本発明のコンポジット材料を回折光学素子基材９１として使用する場合、コンポジット材料の基材となる樹脂は本発明の効果が得られる限り、一般にプラスチックレンズ等に使用される透光性の樹脂を使用することができる。
【００９５】
例えばメタクリル樹脂、ポリカーボネート樹脂、ポリスチレン、脂環式ポリオレフィン樹脂等を用いることができるが、必ずしもこれらに限定されるものではない。その中でも、成型加工が容易で生産性がより高いことから、熱可塑性樹脂を基材として使用することが特に好ましい。
【００９６】
本発明の回折光学素子は、樹脂をベースにしたコンポジット材料からなるので製造が容易である。回折格子形状が形成された回折光学素子基材は金型による成形で容易に大量生産できる。金型の加工の一例としては金型表面にメッキ膜を形成し、このメッキ膜にダイヤモンドバイト等による旋削加工を用いて用の成形駒を加工する。
【００９７】
上記材料は熱可塑性樹脂であるポリカーボネートやシクロオレフィン系樹脂等が配合されているので、射出成形により回折格子が形成された回折光学素子を容易に作製できる。また、型材として石英等の紫外線や可視光を透過する材料にドライエッチング等で階段状の回折格子（反転形状）を形成してもよい。このような型材を用いれば、光硬化樹脂を含むコンポジット材料の混合物を型材に塗布等を行い、紫外線硬化樹脂や可視光硬化樹脂を硬化し離型する方法、いわゆるフォトポリマ成形を用いることにより、コンポジット材料からなり回折格子形状が形成された回折光学素子を容易に作製できる。
【００９８】
なお、金型加工の容易さと、回折光学素子性能面での回折格子形状の寄与、及び周辺温度に対する安定性を確保するには回折格子形状の深さを２０μｍ以下にすることが望ましい。数十μｍを越える深さの回折格子形状に対しては加工精度の高い金型加工が困難である。なぜなら、一般に金型加工はバイトを用いて行うが、回折格子形状の深さが深いと加工量が増え、バイト先端が磨耗するため、加工精度が劣化する。同時に回折格子形状の深さが深くなると回折格子形状のピッチを狭くすることができない。回折格子形状が深くなると先端の曲率半径の大きなバイトで金型を加工する必要があり、その結果、ある程度回折格子形状のピッチを広げないと回折格子形状の加工ができないためである。
【００９９】
これにより回折格子形状の深さが深いほど回折格子形状の設計自由度がなくなり、回折格子形状による収差低減効果がほとんどなくなっていく。なお、本発明のコンポジット材料を使用して形成される回折光学素子基材９１上に、屈折率、反射率等の光学特性や、耐摩擦性、熱膨張性等の力学特性を調整する作用を有する保護膜を別途形成してもよい。
【０１００】
また、本発明の回折光学素子において、コンポジット材料からなる光学材料を回折光学素子基材９１上に形成する保護膜９３として使用してもよい。コンポジット材料からなる光学材料を回折光学素子基材９１上の保護膜９３として形成した場合についても、回折光学素子基材９１に使用した場合と同様、像面湾曲や色収差の影響を低減することが可能である。
【０１０１】
なお、本発明のコンポジット材料からなる光学材料は、高屈折率と低波長分散性のバランスに優れていることから、波長特性が良好でかつ小型の光学部品に利用することができる。例えばレンズ、光導波路を有する固体撮像素子、光ファイバー、光ディスク基板、光フィルタ、光学用接着剤等、及びこれらを応用した光学機器・システムに展開可能である。
【実施例】
【０１０２】
以下に本発明のコンポジット材料からなる光学材料についての具体的な実施例を記述するが、本発明はこれらに限定されるものではない。
【０１０３】
（実施例１）
ジルコニウムを分散させたコンポジット材料を、次の方法により調製した。
【０１０４】
ＤＰＴＳ（８．６ｍｇ、１ｍＬ塩化メチレン）とＤＣＣ（４３．７ｍｇ、２ｍＬ塩化メチレン）の存在下、１−ＰＺｒ−ＣＯ２Ｈ（７５．５ｍｇ、０．０９ｍｍｏｌ）とコアとなるヘキサ（４−ヒドロキシフェニル）ベンゼン（７ｍｇ、２ｍＬ  ＴＨＦ）の混合溶液を５日間撹拌した。反応溶液を減圧濃縮し、シリカゲルカラム（展開液：塩化メチレン／メタノール（１００／５））にかけ、粗生成物をリサイクル分取型高速液相クロマトグラフ（展開液：ＴＨＦ）にかけ、生成物を得た。その後、Ｎ―（tert―ブトキシカルボニル）―Ｌ―フェニルアラニンと縮合し、ギ酸で処理した後、アクリル酸―Ｎ―ヒドロキシスクシンイミドエステルと反応させることによって、デンドリマーを合成した。これをプレポリマーとし、前記プレポリマー、トリメチロールプロパントリアクリレートを１０：９０（重量比）で混合し、重合開始剤としてテトラメチルチウラムスルフィドとを０．５重量％混合した。さらに、ＰＧＭＥに溶解して樹脂溶液とした。その後、前記樹脂溶液をシリコン基板上に塗布し、コンポジット膜を作製した。このコンポジット材料のｄ線屈折率は１．６０〜１．６３、アッベ数は３６〜４２であった。
【０１０５】
（実施例２）
ジルコニウム及びケイ素原子を分散させたコンポジット材料を、次の方法により調製した。
【０１０６】
１８−ｃ−６（０．３９ｇ、０．００１４ｍｏｌ）、炭酸カリウム（０．４３ｇ、３．０７ｍｍｏｌ）およびフッ化カリウム（０．８６ｇ、０．０１５ｍｏｌ）の存在下、１−（Ｓｉ）２ＰＨ２−ＣＯ２Ｚｒ（０．７６ｇ、０．７５ｍｍｏｌ）と３，５−ジメトキシベンジルブロミド（０．８８ｇ、３．８２ｍｍｏｌ）のＴＨＦ（２０ｍＬ）溶液をアルゴン下にて３日間加熱還流した。反応溶液を濃縮乾固した後、塩化メチレン／水で洗浄、抽出し、有機層をシリカゲルカラム（展開液：塩化メチレン）にかけた。得られたピンク色の固体を塩化メチレン（５ｍＬ）に溶かし、酢酸ジルコニウム（１．０ｇ、０．００５４ｍｏｌ）を加え、混合溶液を２４時間撹拌した。反応溶液を減圧濃縮し，酢酸エチル／水で洗浄、抽出し、有機層をシリカゲルカラム（塩化メチレンから塩化メチレン／メタノール（９０／１０；勾配１％メタノール））にかけ、生成物を得た。その後、Ｎ―（tert―ブトキシカルボニル）―Ｌ―フェニルアラニンと縮合し、ギ酸で処理した後、アクリル酸―Ｎ―ヒドロキシスクシンイミドエステルと反応させることによって、デンドリマーを合成した。これをプレポリマーとし、前記プレポリマー、トリメチロールプロパントリアクリレートを１０：９０（重量比）で混合し、重合開始剤としてテトラメチルチウラムスルフィドとを０．５重量％混合した。さらに、ＰＧＭＥに溶解して樹脂溶液とした。その後、シリコン基板上に塗布し、コンポジット膜を作製した。このコンポジット材料からなる光学材料のｄ線屈折率は１．６０〜１．６３、アッベ数は３６〜４２であった。
【０１０７】
（実施例３）
本発明のコンポジット材料を使用した回折光学素子を、次の方法により作成した。
【０１０８】
まず、樹脂溶液として実施例１で合成したジルコニウムを分散させたコンポジット材料を用いた。また、基材９１にはポリカーボネート樹脂に深さ１５．５０μｍの輪帯状回折格子形状を付加したものを用いた。この回折格子形状９２ａ、９２ｂを覆うように、コンポジット材料の塗液をディスペンサにより滴下した後、８０℃、９０分間恒温槽内で乾燥、紫外線を照射して硬化を実施し、最大膜厚３０μｍの保護膜９３ａ、９３ｂとして両面に形成した。なお、このコンポジット材料のｄ線屈折率は１．６０〜１．６３、アッベ数は３６〜であった。
【０１０９】
（実施例４）
本発明のコンポジット材料を使用した回折光学素子を、次の方法により作成した。
【０１１０】
まず、樹脂溶液として実施例２で合成したジルコニウム及びケイ素原子を分散させたコンポジット材料を用いた。また、レンズ基材９１として、ポリカーボネート樹脂（ｄ線屈折率１．５８５、アッベ数２７．９）に深さ１０．７０μｍの輪帯状回折格子形状９２ａ、９２ｂを両面にそれぞれ付加したものを用いた。この回折格子形状９２ａ、９２ｂを覆うように、前記コンポジット材料をディスペンサにより滴下した後、８０℃、９０分間恒温槽内で乾燥、紫外線を照射して硬化を実施し、最大膜厚２０μｍの保護膜９３ａ、９３ｂとして両面に形成した。このコンポジット材料からなる光学材料のｄ線屈折率は１．６４、アッベ数は４５であった。
【産業上の利用可能性】
【０１１１】
本発明のコンポジット材料からなる光学材料は、高屈折率と低波長分散性のバランスに優れていることから、波長特性が良好でかつ小型の光学部品に利用することができる。例えばレンズ、回折光学素子（回折格子を形成したレンズ、空間ローパスフィルタ、偏光ホログラム等）、光導波路を有する固体撮像素子、光ファイバー、光ディスク基板、光フィルタ、光学用接着剤等、及びこれらを応用した光学機器・システムに展開可能である。
【図面の簡単な説明】
【０１１２】
【図１】本発明の第１の実施形態に係るコンポジット材料からなる光学材料を模式的に示す断面図
【図２】本発明の第２の実施形態に係るコンポジット材料からなる光学材料を模式的に示す断面図
【図３】本発明に係る金属酸化物含有多分岐ポリマの分子構造を模式的に示す図
【図４】本発明のコンポジット材料からなる光学材料に添加される金属酸化物の微粒子の実効粒径を説明するグラフ
【図５】本発明のコンポジット材料からなる光学材料に使用する金属酸化物における、ｄ線（波長５８７ｎｍ）においての屈折率ｎｄと、波長分散性を示すアッベ数νの関係を示すグラフ
【図６】本発明の第３の実施形態に係るコンポジット材料からなる光学材料を模式的に示す断面図
【図７】本発明の第４の実施形態に係るコンポジット材料からなる光学材料における屈折率とアッベ数との関係を示すグラフ
【図８】本発明の第５の実施形態に係るコンポジット材料からなる光学材料における屈折率とアッベ数との関係を示すグラフ
【図９】本発明の第６の実施形態に係る回折光学素子の一例を模式的に示す断面図
【符号の説明】
【０１１３】
１０，２０，３０    コンポジット材料からなる光学材料
１１，２１，３１    第１の金属酸化物
１２，２２，３２    多分岐ポリマ成分
１３，２３，３３    金属酸化物含有多分岐ポリマ
１４，２４，３４    マトリクス材料
２５，３５    エネルギー線硬化／熱硬化による結合層
３６    第２の金属酸化物
５０    金属酸化物含有多分岐ポリマ
５１    第１の金属酸化物
５２    第２の金属酸化物
５３    硬化性反応基
５４    多分岐ポリマの分子鎖
５５    配位結合
９１    回折光学素子
９２ａ，９２ｂ    回折格子
９３ａ，９３ｂ    保護膜
【図１】
2008191299.tif 000010
【図２】
2008191299.tif 000011
【図３】
2008191299.tif 000012
【図４】
2008191299.tif 000013
【図５】
2008191299.tif 000014
【図６】
2008191299.tif 000015
【図７】
2008191299.tif 000016
【図８】
2008191299.tif 000017
【図９】
2008191299.tif 000018